Brevet FR3048076A1 (20170825)
REVENDICATIONS1. Procédé de fabrication d'un initiateur opto-pyrotechnique (100) comprenant les étapes suivantes : a) la formation d'un corps (110) comportant une cavité (111) dans laquelle une charge pyrotechnique (105) est destinée à être logée, le corps comportant en outre un passage interne (112) s'étendant entre une entrée (113) débouchant sur une face externe dudit corps et la cavité (111) renfermant la charge pyrotechnique (105), b) le placement d'une première portion (121) d'une fibre optique (120) dans le passage interne (112) du corps (110), une deuxième portion (122) de la fibre optique (120) s'étendant au-delà de l'entrée (113) du corps (110), une préforme de verre (140) étant interposée entre la fibre optique (120) et l'entrée (113) du corps (110), c) le traitement thermique de la préforme de verre (140) à une température supérieure au point de fusion de ladite préforme de verre de manière à former un élément de scellement hermétique en verre (150) entre la fibre optique (120) et l'entrée (113) du corps (110).\n<CLM>\1\tProcédé selon la revendication 1, dans lequel la préforme de verre (140)présente une température de fusion inférieure à la température de fusion de la fibre optique (120).\n<CLM>\1\tProcédé selon la revendication 2, dans lequel la préforme de 25 verre (140) présente un point de fusion compris entre 320°C et 350°C.\n<CLM>\1\tProcédé selon la revendication 2 ou 3, dans lequel, durant l'étape c), la préforme de verre (140) est chauffée jusqu'à atteindre une température de pic comprise entre 320°C et 420°C, le temps de chauffe, 30 une fois la température de pic atteinte, étant compris entre 1 et 15 secondes.\n<CLM>\1\tProcédé selon l'une quelconque des revendications 1 à 4, comprenant en outre une étape d'élimination du revêtement organique 35 présent autour de la fibre optique (120) au niveau de la première portion (121) de ladite fibre. 3048076 9\n<CLM>\1\tProcédé selon l'une quelconque des revendications 1 à 5, dans lequel e corps (110) est réalisé en matériau céramique réfractaire ou en matériau métallique. 5\n<CLM>\1\tProcédé selon l'une quelconque des revendications 1 à 6, dans lequel la préforme de verre (140) est réalisée par pressage d'une poudre de verre et frittage de la poudre dans une forme déterminée. 10\n<CLM>\1\tProcédé selon la revendication 7, dans lequel la préforme de verre (140) présente une forme annulaire.\n<CLM>\1\tInitiateur opto-pyrotechnique (100) comprenant un corps (110) comportant une cavité (111) dans laquelle est logée une charge 15 pyrotechnique (105), le corps (110) comportant en outre un passage interne (112) s'étendant entre une entrée (113) débouchant sur une face externe dudit corps et la cavité (113) renfermant la charge pyrotechnique (105), une fibre optique (120) comprenant une première portion (121) présente dans le passage interne (112) du corps (110) et une deuxième 20 portion (122) présente à l'extérieur du corps (110), la fibre optique (120) étant destinée à acheminer un signal lumineux apte à initier la charge pyrotechnique (105), l'initiateur comprenant en outre un élément de scellement en verre (150) présent entre l'entrée (113) du corps (110) et la fibre optique (120), l'élément de scellement (150) adhérant à la fois à la paroi de l'entrée (113) du corps (110) et à la surface externe de la fibre optique (120).\n<CLM>\1\tInitiateur selon la revendication 9, dans lequel le corps est en matériau céramique réfractaire ou en matériau métallique.